(57)【要約】  この発明は、成形用インサート（３０）、特にマッフルを使用し、前記インサートが予備プレス空間（２２）を有していてその予備プレス空間に成形空間（１４，１６）が接続し、前記予備プレス空間（２２）が未加工材の形態の歯科材料（２８）を収容するように形成され、さらに前記成形用インサート（３０）を収容する燃焼室（１０）を有するプレス窯を使用して、歯科材料（２８）を処理、特にプレスおよび硬化させる方法に関する。前記方法は、予備プレス空間（２２）内へ歯科材料（２８）を注入し；成形用インサート（３０）が収容されている燃焼室（１０）を第１の温度に加熱し；第１の処理ステップにおいてプレスプランジャ（２６）に力を付加することによりそのプレスプランジャ（２６）を使用して歯科材料（２８）を前記成形空間（１４，１６）内にプレスし、その際に前記プレスプランジャ（２６）が移動するとともにプレスプランジャ速度が時間に対する速度プロフィールとして捕捉され；第２の処理ステップにおいて前記捕捉された速度プロフィールと第１の速度プロフィールとの一致が判定されたある時点から、プレスプランジャ（２６）にかかる力を削減することなく、特に燃焼室（１０）を第２の温度に冷却するような調節を行う、各ステップを含んでなる。【選択図】図１
2017500140.tif 000002
【特許請求の範囲】
【請求項１】
成形用インサート（３０）、特にマッフルを使用し、前記インサートが予備プレス空間（２２）を有していてその予備プレス空間に成形空間（１４，１６）が接続し、前記予備プレス空間（２２）が未加工材の形態の歯科材料（２８）を収容するように形成され、
さらに前記成形用インサート（３０）を収容する燃焼室（１０）を有するプレス窯を使用して、
歯科材料（２８）を処理、特にプレスする方法であって、
次の各ステップを含んでなる方法：
・  予備プレス空間（２２）内へ歯科材料（２８）を注入し；
・  成形用インサート（３０）が収容されている燃焼室（１０）を第１の温度に加熱し；
・  第１の処理ステップにおいてプレスプランジャ（２６）に力を付加することによりそのプレスプランジャ（２６）を使用して歯科材料（２８）を前記成形空間（１４，１６）内にプレスし、その際に前記プレスプランジャ（２６）が移動するとともにプレスプランジャ速度が時間に対する速度プロフィールとして捕捉され；
・  第２の処理ステップにおいて前記捕捉された速度プロフィールと第１の速度プロフィールとの一致が判定されたある時点から、プレスプランジャ（２６）にかかる力を削減することなく、特に燃焼室（１０）を第２の温度に冷却するような調節を行う。
【請求項２】
以下のステップのうち少なくとも１個を有することを特徴とする請求項１記載の方法：
・  プレスプランジャ速度が閾値を超越した際に第１の速度プロフィールとの一致を判定するか；
・  プレスプランジャ速度の最大値に到達した際に第１の速度プロフィールとの一致を判定し、その際好適には第１の速度プロフィールがパルスを描写するものとするか；
・  プレスプランジャ加速度が閾値を超越した場合に第１の速度プロフィールとの一致を判定するか；
・  特にプレスプランジャの動作を検出する位置センサによって時間に相関して捕捉されたプレスプランジャ速度を積分するか；
・  歯科材料とそれに従ってプレスプランジャが通過した距離である路程を距離検出センサによって捕捉する。
【請求項３】
以下のステップのうち少なくとも１個を有することを特徴とする請求項１または２記載の方法：
・  第１の温度変化率をもって燃焼室（１０）を第１の温度に加熱するか；
・  準備温度を起点にして燃焼室（１０）を第１の温度に加熱するか；
・  第２の温度変化率をもって燃焼室（１０）を第２の温度に冷却するか；
・  第１の温度の最大で１５％の温度幅、好適には第１の温度の約５％の幅で燃焼室（１０）を第２の温度まで冷却するか；
・  プレスプランジャ（２６）が通過したプレスプランジャ路程を捕捉するか；
・  歯科材料（２８）を中空部（１４，１６）内にプレスするために、特に第１の処理ステップの間あるいは最初の２つの処理ステップの間に略一定で好適には２５０Ｎの力をプレスプランジャ（２６）に付加するか；
・  プレスプランジャ（２６）への力の付加を第１の処理ステップの開始時の燃焼室（１０）の加熱中に開始する。
【請求項４】
以下のステップのうち少なくとも１個を有することを特徴とする請求項１ないし３のいずれかに記載の方法：
・  プレスプランジャ（２６）への力の付加を停止することによって第２の処理ステップを終了するか；
・  プレス方向へのプレスプランジャの前進動作を低速化するかまたは停止することによって第２の処理ステップを終了するか；
・  ｉ）捕捉された速度プロフィールと第２の速度プロフィールとの一致が判定されるか、ｉｉ）第２の処理ステップの最大の継続時間に相当する時間の経過後か、またはｉｉｉ）プレスプランジャ路程が閾値を超越した際に第２の処理ステップが終了する。
【請求項５】
以下のステップのうち少なくとも１個を有することを特徴とする請求項１ないし４のいずれかに記載の方法：
・  プレスプランジャ速度が閾値を超越した際に第２の速度プロフィールとの一致を判定するか；
・  プレスプランジャ加速度が閾値を超越した場合に第２の速度プロフィールとの一致を判定するか；
・  プレスプランジャ速度が閾値を下回った際に第２の速度プロフィールとの一致を判定する。
【請求項６】
以下のステップのうち少なくとも１個を有することを特徴とする請求項１ないし５のいずれかに記載の方法：
・  第２の処理ステップの終端に捕捉された速度プロフィールと第２の速度プロフィールとの一致が判定され同時にプレスプランジャ路程が閾値を下回っている場合に、ｉ）第３の処理ステップにおいてプレスプランジャ（２６）への力の付加をその第３の処理ステップの継続時間の間中断し、その後ｉｉ）第４の処理ステップにおいてプレスプランジャ（２６）に再び力を付加するか；
・  ｉ）第４の処理ステップの最大継続時間に相当する時間の経過後、またはｉｉ）プレスプランジャ路程が閾値を超越した場合に第４の処理ステップを終了するか；
・  第３の処理ステップにおいて燃焼室（１０）を第２の温度を起点にして第３の温度に冷却するか；
・  第４の処理ステップにおいて燃焼室（１０）を一定の温度数値に保持する。
【請求項７】
以下のステップのうち少なくとも１個を有することを特徴とする請求項１ないし６のいずれかに記載の方法：
・  準備温度を３００ないし１０００℃の数値、好適には約７００℃に設定するか；
・  第１の温度を７００ないし１２００℃の数値、好適には約９６０℃に設定するか；
・  燃焼室（１０）を第１の温度に加熱するための温度変化率を５０ないし１１０℃／分の数値、好適には約８０℃／分に設定するか；
・  第２の温度を７００ないし１１００℃の数値、好適には約９３０℃に設定するか；
・  燃焼室（１０）を第２の温度に冷却するための温度変化率を１ないし−１５℃／分の数値、好適には約−８℃／分に設定するか；
・  第３の温度を７００ないし１１００℃の数値、好適には約９１０℃に設定するか；
・  燃焼室（１０）を第３の温度に冷却するための温度変化率を−５ないし−１５℃／分の数値、好適には約−８℃／分に設定するか；
・  第４の処理ステップの最大継続時間を３ないし７分の数値、好適には約５分に設定するか；
・  プレスプランジャ（２６）にかかる力を２００ないし４００Ｎの数値、好適には約２５０Ｎに設定する。
【請求項８】
温度、プレスプランジャ（２６）にかかる力、ならびにプレスプランジャ動作のパラメータを含む歯科用窯のパラメータを請求項１ないし７のいずれかに記載の方法に従って制御するよう構成された制御装置を有する特にプレス窯等の歯科用窯。
【発明の詳細な説明】
【技術分野】
【０００１】
この発明は、請求項１前段に記載の歯科材料を処理する方法ならびに制御装置を備えた歯科用窯に関する。
【背景技術】
【０００２】
冒頭に述べた種類の方法において通常マッフル内に設置された成形用インサートが使用され、それが所要の歯科対象物、例えば歯科補綴材に対応する成形空間を備える。前記成形空間に予備プレス空間が接続していて、前記予備プレス空間内に歯科対象物を製造するために必要とする歯科材料が注入された後、その空間にプレスプランジャが挿入される。発熱作用によって歯科材料が加熱され、溶融し、かつ前記プレスプランジャによって成形空間内に圧入される。
【０００３】
数多くの試みの結果、正確に等しい加熱条件と同じプレス時間と同じ歯科材料であっても相違が観察されることが判明しており、それによって深刻な品質低下がもたらされる可能性がある。勿論、異なった埋入材物質が、異なった熱容量あるいは質量と熱伝導性のため相違が確認される原因となる。
【０００４】
周知の方法においてプレス開始までの待機時間が予め設定され、その待機時間は歯科材料を加熱しながら成形空間内に注入するために充分なものであると想定される。しかしながらその際に歯科材料が加工条件に起因する誤差のためその性質およびパラメータに関して変動を有することが問題になり得る。従って未加工材あるいは歯科材料の粘性がバッチごとに異なる可能性があり、また製造工程中の窯内における未加工材あるいは歯科材料の位置も処理の結果に重大な影響を与え得る。
【０００５】
歯科材料に対して不完全に調整された処理パラメータが不良な結果につながる可能性があり、例えば色不良またはそれどころか歯科対象物の抽出不可につながる可能性があり、後者は歯科技工士の作業ロスを意味する。
【０００６】
欧州特許第１９１５９７２号Ｂ１明細書および独国特許第１０２００８０１２５７８号Ｂ４明細書により、改善された歯科焼成プロセスの制御方法が知られている。
【発明の概要】
【発明が解決しようとする課題】
【０００７】
従って本発明の目的は、歯科材料を例えば歯科補綴材あるいは歯科部分補綴材等の歯科対象物に処理する際に歯科材料の処理結果の改善の観点においてより改善された処理パラメータを設定する、請求項１前段に記載の方法を提供することである。
【課題を解決するための手段】
【０００８】
前記の課題は独立請求項によって解決される。好適な構成形態および追加構成が従属請求項によって定義される。追加構成の各特徴は、技術的に有意義である限り、相互に組み合わせることができる。
【０００９】
本発明の一側面は、歯科材料を処理、特にプレスする方法に係る。処理のために成形用インサートと燃焼室を備えたプレス窯を使用することができる。成形用インサートは予備プレス空間を有することができ、それに成形空間が接続し、従って前記予備プレス空間と成形空間は相互に結合、特に液流結合される。ここで“液体”としては流動可能な材料、例えば粘性あるいは固形で、周辺領域が溶融した材料を示す。
【００１０】
予備プレス空間内に歯科材料が収容可能で、またプレス窯の燃焼室内に成形用インサートあるいはマッフルを収容可能である。
【００１１】
この方法は下記のステップを含むことができる：
ａ）  予備プレス空間内へ歯科材料を注入し；
ｂ）  成形用インサートが収容されている燃焼室を第１の温度に加熱し；
ｃ）  第１の処理ステップにおいてプレスプランジャによって歯科材料を前記成形空間内にプレスし、また前記第１の処理ステップ中においては前記プレスプランジャが移動するとともにプレスプランジャ速度が時間に対する速度プロフィールとして捕捉され；
ｄ）  第２の処理ステップにおいて前記捕捉された速度プロフィールと第１の速度プロフィールとの一致が判定されたある時点から、特に燃焼室を第２の温度に冷却するような調節を行う。
【００１２】
前述した各ステップは上記の順序で前後して実施するか、あるいは別の順序で実施することができる。またそれらのステップは同時あるいは部分的に重ねて実施することもできる。従って例えば、
・ステップａ）とステップｂ）を同時に実施するか、または
・ステップｂ）とステップｃ）を一部重ねることができ、従ってステップｃ）の“歯科材料のプレス”をステップｂ）の“燃焼室の加熱”の実施中に開始する。
【００１３】
ここで時間に相関したプレスプランジャの速度変化をプレスプランジャ速度と呼称し、２次元（２Ｄ）でデカルト座標系に示すことができ、それおいて横軸は時間で縦軸にはプレスプランジャ速度が記録される。
【００１４】
時間に対する速度変化に代えて単にプレスプランジャの行程を捕捉して評価のために使用することもできる。プレスプランジャ動作は周知の方式によって捕捉することができ、そのプレスプランジャが存在している実位置に対する位置センサを用いるか、あるいはプレスプランジャをステッピングモータで駆動する場合ステッピングモータの進んだステップ数を捕捉することによって実施することができる。
【００１５】
速度プロフィールはプレスプランジャ速度の２Ｄプロフィールとして把握することができ、その際２つのプロフィールが類似していて所与の許容値未満の最大誤差しか存在しない場合にそれら２つのプロフィールが一致するとみなすことができる。
【００１６】
また速度プロフィールは、プレスプランジャ速度の２Ｄプロフィールの指標として把握することもでき、その際に前記指標はクエリとして定義される。その種の指標は例えば、
・プレスプランジャ速度の値がある閾値に比べて大きいか小さいか、または
・プレスプランジャ速度の上昇、すなわちプレスプランジャの加速がある閾値に比べて高いか低いか、の指標とすることができる。
【００１７】
それによれば、プレスプランジャ速度に対する指標がある時点で初めて満たされた場合に２つの速度プロフィールを一致するとみなすことができる。
【００１８】
それに代えて、速度プロフィールの積分を算出して評価に利用することもできる。
【００１９】
速度プロフィールの監視および一致の判定に際して速度変化の時点に合わせることも可能であり、すなわち評価の点において速度の積分に相当するものである；経過した時間全体を；要件として利用することができる。
【００２０】
ステップｂ）およびｄ）における燃焼室の最終温度への加熱および冷却は、３つのパラメータ、
温度変化率、実行時間、最終温度、
のうちの２個のパラメータを設定し、その際３つ目のパラメータは前記設定されたパラメータの結果として得られる方式で実施することができる。必要な設定はプレス窯上で入力あるいは決定することができる。
【００２１】
従って、例えば加熱あるいは冷却に際して温度変化率、ならびに適宜な実施時間を設定することができる。達成される最終温度は設定された温度変化率および実施時間の数値から得られる。
【００２２】
この方式によりサイクル時間の短縮が可能になることが好適である。歯科材料の処理のために要望されかつ必要である第２の温度よりも高いものである第１の窯温度における第１の処理ステップ内における歯科材料のプレスが、必要とされる温度に初期状態から窯を加熱する一般的な方式に比べてより高いマッフル内への熱供給を可能にする。それによってマッフル内部における要望されかつ必要な第２の温度への歯科材料の加熱が大幅に高速化される。
【００２３】
例えばマッフル内部で歯科材料の温度が所要の値に到達した際に、例えば歯科材料の目標温度まで窯を冷却することができる。
【００２４】
それに代えて、未加工材内の温度変化を低減するために加熱出力のみを削減することもできる。より低い加熱速度によってマッフル内の温度勾配も低減される。
【００２５】
また、前記のサイクル時間の短縮と同様に大事なことが、過度に高い温度への燃焼室の加熱によるマッフル内部の歯科材料の超過温度の回避である。長時間にわたるマッフル内部の温度超過によって、歯科材料の不要な変色および／または構造変化につながる危険性がある。
【００２６】
そのため、所与の時間プランに従った窯温度の制御が、温度超過のために歯科材料が充分に加熱されない不完全な結果につながるか、または窯が過度に長時間超過温度に加熱されるために制御が目標を超過してしまい、従ってマッフル内部に滞留した超過温度によって歯科材料が損傷する危険性がある。
【００２７】
しかしながら、上述した問題を解決するためのマッフル内の温度測定の実施は、高い技術的ならびに経済的コストを伴う。
【００２８】
本発明の方法によれば、捕捉された速度プロフィールと第１の速度プロフィールとの一致が判定された或る時点から燃焼室を冷却することができる。それによって高コストな温度測定が省略され、サイクル時間は周知の方式に比べて短縮され、結果は不完全にもまた目標を超越するものにもならない。前記の問題は効率的かつ低コストに解決される。
【００２９】
本発明の別の側面は、特にプレス窯等の歯科用窯用の制御装置、特にその歯科用窯の一部としての制御装置である。前記制御装置は、温度、プレスプランジャにかかる応力、ならびにプレスプランジャ動作のパラメータを含む歯科用窯のパラメータを、前述した方法に従ってあるいは後述する好適な実施形態に従って制御するように構成することができる。
【００３０】
好適な実施形態によれば第１の速度プロフィールとの一致は、プレスプランジャ速度による第１の閾値の超越に際して判定することができる。また第１の速度プロフィールとの一致は、プレスプランジャの加速度が閾値を超越した場合に判定することもできる。
【００３１】
別の実施形態によれば以下の方法が使用される：
未だ硬い、すなわち流動性でない未加工材に対してプレス圧力が付加される。プレスプランジャの駆動機構が制止される。駆動機構とシステム全体の垂直方向への弾力性のため継続的に未加工材に応力が作用し、そしてその未加工材が軟化すると前記応力は低下し、同時に未加工材がプレス管路内に向かって移動し始める。
【００３２】
プレスプランジャ駆動機構の駆動電流の測定を実施することができる力センサまたは位置センサが本発明に従って未加工材の軟化開始を捕捉し従って変形開始のための最適な時点を決定することができる。
【００３３】
本発明によれば意外なほど簡便な手段によって最適なプレス開始時点を略自動的に選択することができる。
【００３４】
上述の各ケースにおいて、プレスプランジャ速度の２Ｄプロフィールの指標が第１の速度プロフィールとして把握され、その際指標はクエリとして定義される。
【００３５】
第１の速度プロフィールとの一致はプレスプランジャ速度の最大値への到達に際して判定することもでき、その場合第１の速度プロフィールがパルスを描くことが好適である。その場合第１の速度プロフィールがプレスプランジャ速度の２Ｄプロフィールとして把握され、捕捉された速度プロフィールと記録されている第１の速度プロフィールとの間の一致はプロフィールの近似性として定義される。
【００３６】
一実施形態によれば、歯科材料を型室内にプレスするために、好適には約２５０Ｎで特に一定の力を、プレスプランジャに付加することができる。プレスプランジャへの力の付加は、燃焼室の加熱の間に内蔵された成形用インサートを使用して開始することができる（上述した方法ステップｂ）、ｃ）の重ね合わせの実施も参照）。力の付加が第１の処理ステップの開始の目印となることができ、その際力の付加は第２の処理ステップ中も継続される。第２の処理ステップは、プレスプランジャへの力の付加を停止することによって終了することができる。
【００３７】
第２の処理ステップは以下の終了要件をもって終了することができる：
ｉ）  捕捉された速度プロフィールと第２の速度プロフィールの一致が判定されるか、
ｉｉ）  第２の処理ステップの最大継続時間に相当する時間が経過した後か、
ｉｉｉ）  プレスプランジャ路程が閾値を超過した場合である。
【００３８】
ｉ）について：
所与のプロフィールからのプレスプランジャ速度の乖離を捕捉するが、その際原則的に異なったマッフルが異なった速度プロフィールを示すことが理解される。しかしながら、成形用インサートを使用する場合常にプレス管路が設けられ、その管路に歯科対象物あるいは歯科補綴材を形成するために設けられた中空部が接続する。歯科材料がプレス管路あるいは中空部内に進入する際にそこの摩擦が極めて高くかつセラミック製の歯科材料と管路壁の間の有効摩擦面が長いほど増加するため通常進入速度が低下する。埋入材の前端が中空部に到達すると摩擦は増加しなくなるかあるいは有意には増加しなくなり；すなわちそこから中空部が充満するまでは進入速度が一定になることを意味する。
【００３９】
受容管とも呼ばれるプレス管路の長さと中空部の大きさはマッフルごとに異なったものであるが、基礎的な進入速度プロフィールは常に存在し、それに第２の処理ステップ中の進入速度の低下が後続し、その際歯科材料の凝縮が生じる。
【００４０】
進入速度が前記の基礎的な曲線から逸脱した場合、すなわちより強力に増加した場合に第１の速度プロフィールに相当すると好適に判定され、すなわちそのことはその時点において、典型的にはマッフルが破裂した場合に、さらに別の中空部が開放されることを意味する。この状況は、捕捉された速度プロフィールと第２の速度プロフィールとの一致が判定された場合、例えばプレスプランジャ速度あるいはプレスプランジャ加速度による閾値の超過が判定された場合に認識することができる。この状況においてプレスプランジャへの力の付加が停止される場合、少なくともプレス工程が比較的先まで進行していた場合には歯科補綴材を使用することができる。
【００４１】
特にマッフルが破裂しないためにプレス、プレスプランジャの動作、ならびにそれに伴った歯科材料の前進動作の進行中に別の中空部が開放されない場合は、プレスプランジャ速度が低下する。その速度は０まで低下することができるが、成形空間が既に歯科材料によって充満している場合はプレスプランジャ速度が０よりも大きな残留速度を有することも可能であるため、プレスを先に中断することが好適である。そのためにはその局面において歯科材料がさらに前進することはもはや不可能であることが要件になるが、プレス圧力によって圧縮されまた場合によって微細なレベルでマッフル内に進入するかまたはマッフルが極僅かに延伸し、従ってプレスプランジャがさらに動作しまた０より大きいプレスプランジャ速度が判定される。
【００４２】
その結果プレスプランジャ速度が閾値を下回った際に第２の速度プロフィールとの一致を判定することができる。閾値の大きさは実験によってあるいはコンピュータシミュレーションによって判定することができる。
【００４３】
ｉｉ）について：
この選択肢はもっとも簡便に実施可能である。第２の処理ステップの最大継続時間に相当する時間は、実験によってあるいはコンピュータシミュレーションによって判定することができる。
【００４４】
ｉｉｉ）について：
予備プレス空間、プレス管路および成形空間、ならびに使用される歯科材料の体積が既知であるため、通過したプレスプランジャ路程から成形空間のうちのどれくらいの割合が既に歯科材料で満たされているかを判定することができる。予備プレス空間の断面積と組み合わせることによって使用される歯科材料の体積に相当するものとなる閾値にプレスプランジャ路程が到達すると、そのことは成形空間が歯科材料によって満たされたことを意味する。第２の処理ステップがプレスと共に終了すべきであれば、プレス工程を中断することができる。
【００４５】
本発明のその他の詳細、特徴ならびに利点は、添付図面を参照しながら以下に記述する実施例の説明によって明らかにされる。異なった実施例において同一の参照符号は同一あるいは同等な構成要素ならびに機能を示し、互いに組み合わせることができる。
【図面の簡単な説明】
【００４６】
【図１】本発明に係るプレス窯の部分断面図であり、マッフルの断面が示されている。
【図２】本発明に係るプレスプランジャ速度のプロフィールを時間に関して示した説明図である。
【発明を実施するための形態】
【００４７】
図１に部分的に示されたプレス窯は、マッフル１２をプレス窯の燃焼室１０内に設置するように構成される。
【００４８】
前記のマッフル１２は燃焼室１０内に存在している。マッフルは中空部１４および１６を備えていて、それらは歯科補綴材を成形するためにロストモールドとして設定される。中空部１４，１６はプレス管１８，２０を介して実質的にシリンダ状に形成された予備プレス空間２２と結合される。予備プレス空間２２内にはプレスプランジャ２６が摺動可能に支承される。プレスプランジャ２６は歯科材料２８からなる未加工材２８を押圧し、その未加工材は図１に示された状態において既に部分的にプレス管１８および２０内に延在している。
【００４９】
マッフル１２の材料は、硬質でかつ耐熱性のギプス混合物３０からなる。プレスプランジャ２６のプレス力による圧力に際しても中空部１４，１６の形状は保持され、従って歯科補綴材を所要の精度で製造することができる。
【００５０】
中空部１４，１６は比較的大きなプレス力、すなわち相当に高いプレスプランジャ速度をもって充填される。本発明に係る制御によって、それにもかかわらず品質的に良好な歯科補綴材が製造可能になることが保証される。その際、高温の歯科材料２８のマッフル１２内における滞留時間が短い場合に歯科材料２８と埋入材の間の反応傾向が少なくなることが極めて好適である。
【００５１】
図１から明らかなように、燃焼室１０は窯天蓋３６と窯下部材３８の間に形成される。窯天蓋３６は、周知の方式によって燃焼室１０をスパイラル状に包囲する発熱体４０を備える。プレスプランジャ２６は窯天蓋３６内のプレスプランジャガイド４２内で誘導され、またプレスプランジャ駆動機構４４を備えていて、さらにその駆動機構がプレスプランジャの正確な位置（それに伴ってプレスプランジャの動作）を捕捉する位置センサを備える。
【００５２】
図２には、プレスサイクルの間に処理パラメータがどのように変化するかについて示されている。ここで以下の処理パラメータに係る：
・  プレス窯の燃焼室１０内の温度（“ディスプレイ温度［℃］”）、初期値＝準備温度；
・  プレス窯の燃焼室１０内の圧力（“減圧［ｍｂａｒ］”）、初期値＝約１ｂａｒ）
・  プレスプランジャ２６にかかる力（“Ｐ−力［Ｎ］”）、初期値＝０；
・  プレスプランジャ路程（“Ｐ−位置［×１０ｍｍ］”）、初期値＝０；
・  プレスプランジャ速度（“Ｐ−速度率［μｍ／分］”）、初期値＝０；
ここで初期値はプレスサイクルの開始時の処理パラメータの値とする。
【００５３】
以下の記述は、事象の経緯と処理パラメータを対応する処理ステップに相関して表形式に示したものである。
【００５４】
【表１−１】
2017500140.tif 000003
【００５５】
【表１−２】
2017500140.tif 000004
【００５６】
【表１−３】
2017500140.tif 000005
【００５７】
【表１−４】
2017500140.tif 000006
【００５８】
以下に、図２に示された焼成サイクルの閾値を列記する。
【００５９】
【表２】
2017500140.tif 000007
【００６０】
例えば準備温度、第１ないし第３の温度、温度変化率、プレスプランジャ２６にかかる力等の処理パラメータの全ての閾値、またはプレスプランジャ速度の閾値、プレスプランジャ加速度、プレスプランジャ路程等は、プレス窯上で操作者によって設定可能である。
【００６１】
捕捉すべき処理数値はセンサを使用して検出され、それに該当するアナログ信号がディジタル信号に変換されてマイクロプロセッサ内で処理される。従って例えばプレスプランジャ路程を前後する時点で測定し、そのようにして検出された時系列から数値微分を使用してプレスプランジャ速度とプレスプランジャ加速度を判定する。
【００６２】
速度の捕捉の代わりに路程を捕捉し、そのようにして捕捉されたアナログの路程信号を使用することも可能である。
【図１】
2017500140.tif 000008
【図２】
2017500140.tif 000009
【国際調査報告】
2017500140.tif 000010
2017500140.tif 000011
2017500140.tif 000012
2017500140.tif 000013